(57)【要約】  本発明は、ａ）少なくとも１個のエポキシ基及びＳｉに結合した少なくとも１個の加水分解性基を含有する少なくとも１種のエポキシシランと、ｂ）少なくとも１種の非イオン性湿潤剤と、ｃ１）エポキシシラン含有量が０．２重量％〜１重量％に達するという条件で、０．２重量％〜２重量％の、少なくとも１個のメルカプト基及び少なくとも１個のＳｉに結合した加水分解性基を含有する少なくとも１種のメルカプトシラン、並びに結果として生じる組成物のｐＨが１〜６であるために必要されるほど多くの水溶性酸、又はｃ２）エポキシシラン含有量が０．２重量％〜０．５重量％に達するという条件で、水性組成物の全体重量との関連で、０．１重量％〜１重量％の水溶性有機チタネート、並びに結果として生じる組成物のｐＨが８〜１４であるために必要とされるほど多くの水溶性塩基とを含む水性組成物に関する。本発明による組成物は、貯蔵安定性であり、且つ、カップリング剤として使用され、高レベルの熱安定性を持った接合結合部を可能にする単液型組成物として調合することができる。【特許請求の範囲】
【請求項１】
水性組成物であって、
ａ）少なくとも１個のエポキシ基及び少なくとも１個のＳｉ結合した加水分解性基を有する少なくとも１種のエポキシシランと、
ｂ）少なくとも１種の非イオン性湿潤剤と、
ｃ１）前記エポキシシランが、前記水性組成物の総重量を基準として、０．２重量％〜１重量％の量で存在するという条件で、前記水性組成物の総重量を基準として、０．２重量％〜２重量％の、少なくとも１個のメルカプト基及び少なくとも１個のＳｉ結合した加水分解性基を有する少なくとも１種のメルカプトシラン、並びに結果として生じる前記組成物のｐＨが１〜６にある十分な量の水溶性酸；
又は
ｃ２）前記エポキシシランが、前記水性組成物の総重量を基準として、０．２重量％〜０．５重量％の量で存在するという条件で、前記水性組成物の総重量を基準として、０．１重量％〜１重量％の水溶性有機チタネート、並びに結果として生じる前記組成物のｐＨが８〜１４にある十分な量の水溶性塩基と
を含む水性組成物。
【請求項２】
前記少なくとも１種の湿潤剤が、ポリエーテル、ポリエーテルシロキサン、ピロリドン及び変性天然油の群からの乳化剤及び界面活性剤から選択されることを特徴とする、請求項１に記載の組成物。
【請求項３】
前記エポキシシランが、グリシドキシプロピルトリメトキシシラン及び／又はグリシドキシプロピルトリエトキシシランを含むことを特徴とする、請求項１又は２に記載の組成物。
【請求項４】
前記組成物が、少なくとも１個のＳｉ結合した加水分解性基を有し、且つ、第一級アミノ基、第二級アミノ基、ヒドロキシル基及びイソシアヌレート基から選択される少なくとも１個のさらなる官能基を有する有機シラン又はこれらの有機シランのオリゴマーをさらに含むことを特徴とする、請求項１〜３のいずれか一項に記載の組成物。
【請求項５】
前記組成物が構成成分ｃ１）を含み、かつ前記メルカプトシランがメルカプトプロピルトリメトキシシラン及び／又はメルカプトプロピルトリエトキシシランを含むことを特徴とする、請求項１〜４のいずれか一項に記載の組成物。
【請求項６】
前記組成物が構成成分ｃ１）を含み、かつ前記酸がカルボン酸、とりわけ酢酸を含むことを特徴とする、請求項１〜５のいずれか一項に記載の組成物。
【請求項７】
前記組成物が構成成分ｃ２）を含み、かつ前記有機チタネートがテトラアルコキシチタネート、とりわけ２−プロパノラトトリス（３，６−ジアザ）ヘキサノラトチタン（ＩＶ）を含むことを特徴とする、請求項１〜４のいずれか一項に記載の組成物。
【請求項８】
前記組成物が構成成分ｃ２）を含み、前記塩基が少なくとも１個の第三級アミン基を有する化合物、とりわけＮ−アルキル化グアニジン化合物を含むことを特徴とする、請求項１〜４及び７のいずれか一項に記載の組成物。
【請求項９】
前記組成物が、全体組成物を基準として、９０〜９８重量％の水を含む一液型水性組成物であることを特徴とする、請求項１〜８のいずれか一項に記載の組成物。
【請求項１０】
前記組成物が、水と：
前記水性組成物の総重量を基準として、０．３重量％〜１重量％のグリシドキシプロピルトリメトキシシランと、
前記水性組成物の総重量を基準として、０．１重量％〜２重量％の、ポリエーテル、ポリエーテルシロキサン、ピロリドン及び変性天然油から選択される少なくとも１種の湿潤剤と、
前記水性組成物の総重量を基準として、０．３重量％〜１重量％のメルカプトプロピルトリメトキシシランと、
前記水性組成物の総重量を基準として、０重量％から０．３重量％の少なくとも１種のアミノ−又はイソシアヌレートシランと、結果として生じる前記組成物のｐＨが２．５〜５にある十分な量の水溶性酸とを含むことを特徴とする、請求項１〜５のいずれか一項に記載の組成物。
【請求項１１】
前記組成物が、水と：
前記水性組成物の総重量を基準として、０．２重量％〜０．４重量％のグリシドキシプロピルトリメトキシシランと、
０．１重量％〜２．５重量％の、ポリエーテル及びピロリドンから選択される少なくとも１種の湿潤剤と、
０．３重量％〜０．６重量％のテトラアルコキシチタネート、とりわけ２−プロパノラトトリス（３，６−ジアザ）ヘキサノラトチタン（ＩＶ）と、
前記水性組成物の総重量を基準として、０重量％〜１．５重量％の少なくとも１種のアミノシランと、結果として生じる前記組成物のｐＨが９〜１１．５にある十分な量の水溶性塩基とを含むことを特徴とする、請求項１〜４及び７のいずれか一項に記載の組成物。
【請求項１２】
接着促進剤又はプライマーとしての請求項１〜１１のいずれか一項に記載の水性組成物の使用。
【請求項１３】
処理される基材が、ガラス又はガラスセラミック基材である、請求項１２に記載の使用。
【請求項１４】
自動車建造における直接グレージングのための請求項１２又は１３に記載の使用。
【請求項１５】
ポリウレタン接着剤と一緒の請求項１２〜１４のいずれか一項に記載の使用。
【発明の詳細な説明】
【技術分野】
【０００１】
本発明は、接着促進剤組成物として好適である、組成物、とりわけ水性一液型又は二液型組成物に、この組成物の製造方法に及びそれの使用に関する。
【背景技術】
【０００２】
接着接合は、広く用いられる接合方法論である。しかしながら、いくつかの基材（接合基材）は、それらがある種の接着剤とゼロの又は不満足な接着を構築し得るので、又は要求が厳しい環境条件下で特に、経時的に接合の損失があるので、ここで問題があり得る。基材と接着剤との間に中間層を形成するために接着剤の前に基材に塗布される接着促進剤組成物が、接着性を改善するために、その理由で長い間使用されてきた。接着促進剤組成物の使用の特に重要な分野は、とりわけ直接グレージング、車両車体への窓ガラスの接合における、車両建造である。
【０００３】
典型的には、そのような組成物は、ガラスと他の材料との接合のための理想的な中間層を可能にする、有機シランをベースとする。より具体的には、そのような接着促進剤組成物は、プライマー及び活性化剤として、すなわち、接着促進アンダーコートとして使用される。そのような組成物は、迅速なフラッシュオフを確実にするために、不活性の、容易に揮発する溶剤を含有することが多い。しかしながら、有機溶剤の中身は、環境適合性及び労働安全性の観点から不利である。
【０００４】
有機シランをベースとし、水を溶剤として含有する水性接着促進剤組成物は公知である。しかしながら、それらは、いくつかの不利点を有する。シランベースの水性接着促進剤組成物の問題は、十分な反応性と連動して比較的低い貯蔵安定性又は、十分な安定性と連動して不十分な反応性を有することである。これは、使用されるシランが、水との混合時に加水分解してシラノール基（Ｓｉ−ＯＨ）を形成する加水分解性官能基を有するためである。そのようなシラノール基は、反応性が高いことが多く、自発的に互いに縮合し、接着促進剤組成物中に不溶性の沈澱物及び機能障害をもたらす、比較的高い分子量の縮合生成物を形成する。
【０００５】
加えて、そのような水性接着促進剤組成物でのアミノシラン及び／又はメルカプトシランの使用も公知である。水中でのメルカプトシラン又はオリゴシラン−メルカプトシラン混合物の乳化は、シラン基が加水分解される前にメルカプトシランが水溶性ではないので、特に困難である。加水分解の前に、これらのシランを水中へ持ち込むために、完全な均質分布が確実にされなければならない。加えて、さらなる反応として起こる縮合をできるだけ遅くするように、ｐＨは、酸、例えば酢酸で調整されなければならない。それ故、シランと水とは、均質に迅速に混合されなければならず、それは、特別な混合装置を必要とする。
【０００６】
この結果は、水性接着促進剤組成物が一般に二液型システム（例えば、Ｓｉｋａ  Ｓｃｈｗｅｉｚ  ＡＧ製のＳｉｋａ  ＨｙｄｒｏＰｒｅｐ（登録商標）−１００）として販売され、２つの構成要素の混合のための混合プロセスが使用前に現場で必要とされることである。２つの構成要素は、非常に著しい乱流を使って均質に非常に迅速に混合されることが重要である。装置（「振盪機」）の特別に開発された部品がこの目的のために必要とされる。調合後に、調合済み生成物は、３０日以下の貯蔵安定性（「ポットライフ」）を有する。
【０００７】
しかしながら、この問題は、欧州特許第２９５１２４４号明細書に教示されているような特別な調合物によって改善される。そこに開示されている水性接着促進剤組成物は、一液型調合物としてでさえも非常に良好な貯蔵安定性を有する。
【発明の概要】
【発明が解決しようとする課題】
【０００８】
しかしながら、これらのさらなる開発にもかかわらず、オリゴシランをベースとする水性接着促進剤組成物は、依然として、要求の厳しい接合のためのそれらの使用を制限するいくつかの不利点を有する。より具体的には、そのような接着促進剤をベースとする接着接合は通常、有機溶剤をベースとする接着促進剤と比べて不十分な熱安定性を有する。特有の接着剤との併用で、接合が長期間にわたって熱い条件にさらされる場合に、いくつかの基材、とりわけガラスとのそのような状況下で、しばらくしてそれが安定性を失い得るので、これは、問題をもたらし得る。
【課題を解決するための手段】
【０００９】
それ故、優れた貯蔵安定性を有する水性の、シランベースの接着促進剤組成物であって、この水性組成物がまた一液型水性接着促進剤システムとして販売することができ、特別な混合装置なしにより簡単な混合がまた可能であるものとし、これらが接合の熱安定性の明らかな改善をさらにもたらすような、組成物を提供することが本発明の目的である。
【００１０】
意外にも、エポキシシランを含む水性組成物への少なくとも１種のメルカプトシランの添加及び結果として生じる混合物のｐＨの酸性範囲への調整によって、又は少なくとも１種の有機チタネートの添加及び結果として生じる混合物のｐＨの塩基性範囲への調整によって、高い熱安定性を有する接合を可能にする、貯蔵安定性のある、一液型組成物を製造することが可能であることが今や見いだされた。両代替手段は、予想外にも、同じ技術的結果をもたらし、それ故に、本水性組成物は、酸又は塩基感受性基材及び／又は接着剤の存在下でさえも、多くの用途において使用することができる。
【００１１】
したがって、本発明は、水溶性組成物であって、
ａ）少なくとも１個のエポキシ基及び少なくとも１個のＳｉ結合した加水分解性基を有する少なくとも１種のエポキシシランと、
ｂ）少なくとも１種の非イオン性湿潤剤と、
ｃ１）エポキシシランが、水性組成物の総重量を基準として、０．２重量％〜１重量％の量で存在するという条件で、水性組成物の総重量を基準として、０．２重量％〜２重量％の、少なくとも１個のメルカプト基及び少なくとも１個のＳｉ結合した加水分解性基を有する少なくとも１種のメルカプトシラン、並びに結果として生じる組成物のｐＨが１〜６にある十分な量の水溶性酸、
又は
ｃ２）エポキシシランが、水性組成物の総重量を基準として、０．２重量％〜０．５重量％の量で存在するという条件で、水性組成物の総重量を基準として、０．１重量％〜１重量％の水溶性有機チタネート、並びに結果として生じる組成物のｐＨが８〜１４にある十分な量の水溶性塩基と
を含む水性組成物に関する。
【００１２】
意外にも、本発明の組成物を使って及び接着剤を使用して、極めて熱安定性のある接合物を生成することが可能であることが見いだされた。形成された接合物は、接合の損失なしに９０℃で、数週間、例えば５週間貯蔵することができる。追加の、驚くべき発見は、混合プロセスを明らかに簡単にし、且つ、標準反応器での問題のない製造を可能にする、水中での反応性の高い構成要素の改善された混和性であった。本発明は、したがって、生成物が一液型システムとして、そしてもはや複雑な二液型システムとしてではなく供給することができるので、より容易なハンドリングを可能にする。本発明は、したがって、水性一液型システムの供給を求める要求を満たすものである。
【００１３】
本発明の水性組成物は、基材、とりわけガラス及びガラスセラミックスのための、又は自動車建造における直接グレージングのための反応性の高い、目に見えない接合前処理剤として、とりわけポリウレタン接着剤、好ましくは一液型ポリウレタン接着剤での接合のための前処理剤として実に一般的に好適である。
【発明を実施するための形態】
【００１４】
本文献において、「シラン」及び「オリゴシラン」という用語は、第一に少なくとも１個の加水分解性基、典型的には２若しくは３個の加水分解性基、好ましくはＳｉ−Ｏ結合によってケイ素原子に直接結合したアルコキシ基又はアシルオキシ基を有し、第二にＳｉ−Ｃ結合によってケイ素原子に直接結合した少なくとも１個の有機ラジカルを有する化合物を言う。アルコキシ又はアシルオキシ基を有するそのようなシランはまた、有機アルコキシシラン又は有機アシルオキシシランとして当業者に知られている。
【００１５】
シランは、湿気との接触時に加水分解を受けるという特性を有する。これは、有機シラノール、すなわち、１個以上のシラノール基（Ｓｉ−ＯＨ基）を含有する有機ケイ素化合物を形成し、その後の縮合反応によって、有機シロキサン、すなわち、１個以上のシロキサン基（Ｓｉ−Ｏ−Ｓｉ基）を含有する有機ケイ素化合物を形成する。
【００１６】
「エポキシシラン」、「アミノシラン」及び「メルカプトシラン」は、有機ラジカルがそれぞれ、エポキシ基、アミノ基及びメルカプト基を有する有機シランを言う。アミノ、メルカプト又はオキシラン基を有する有機ケイ素化合物はまた、「アミノシラン」、「メルカプトシラン」又は「エポキシシラン」とも呼ばれる。
【００１７】
「第一級アミノシラン」は、第一級アミノ基、すなわち、有機ラジカルに結合したＮＨ２基を有するアミノシランを言う。「第二級アミノシラン」は、第二級アミノ基、すなわち、２個の有機ラジカルに結合したＮＨ基を有するアミノシランを言う。
【００１８】
Ｓｉ結合した加水分解性基は、任意選択的に触媒の存在下で、シラノール基への加水分解によって加水分解することができる基である。加水分解生成物は、加水分解性基が少なくとも部分的に加水分解している、すなわち、加水分解性基の少なくともいくらかがＯＨ基によって置き換えられているシランである。縮合生成物には、この種の２個以上の加水分解シランの縮合物が含まれる。シランのこれらの加水分解及び縮合生成物は、当業者に知られている。
【００１９】
「独立して」という表現は、ここでは常にまた、異なる選択肢が存在する場合に同じ分子内に独立してという意味である。
【００２０】
物質又は組成物は、それが、貯蔵の結果としてその使用にとって適切な程度まで、その用途又は使用特性のいかなる変化もなしに、長期間にわたって、典型的には少なくとも３カ月から６カ月以上までにわたって好適な容器中室温で貯蔵することができる場合に「貯蔵安定性がある」又は「貯蔵できる」と言及される。
【００２１】
「質量」及び「重量」という用語は、本文献では同じ意味で用いられる。したがって、「重量百分率」（重量％）は、特に明記しない限り、全組成物の又は、内容次第で、全体分子の質量（重量）に関する百分率質量分率である。
【００２２】
「室温」は、２３±２℃、とりわけ２３℃の温度を言う。
【００２３】
本文献において述べられる全ての業界基準及び公定基準は、特に明記しない限り、最初の出願の出願時に正当なバージョンに関する。
【００２４】
本発明の組成物は、１種以上の有機シラン、中でも少なくとも１種のエポキシシランを含有する。本発明の組成物中の有機シランはそれぞれ、少なくとも１個のＳｉ結合した加水分解性基を有する。これらは、任意のお決まりの加水分解性基であってもよく、アルコキシ基及びアシルオキシ基が好ましく、Ｃ１〜Ｃ４アルコキシ基が特に好ましい。水との混合後に、加水分解性基は、時間とともに加水分解することができる。その場合の結果は、加水分解性基の少なくともいくらかがＯＨ基で置き換わっている加水分解生成物である。さらなる反応として、縮合生成物が、加水分解生成物中の形成されたシラノール基によって生じ得る。例えば、存在する有機シランはまた、完全加水分解も若しくは部分加水分解形態にあっても、又は部分縮合形態にさえあってもよい。
【００２５】
本発明の組成物中に存在するエポキシシランは、少なくとも１個のエポキシ基及び少なくとも１個のＳｉ結合した加水分解性基を有する。エポキシ基は、好ましくはグリシドキシ又はエポキシシクロヘキシル基、とりわけグリシドキシ基である。
【００２６】
好ましいエポキシシランは、（エポキシアルコキシ）アルキルトリアルコキシシラン及び３−グリシドキシプロピルトリアルコキシシランである。ガンマ−グリシドキシプロピルトリメトキシシランが特に好ましい。これらの物質クラスの好ましい代表物は、ベータ−（３，４−エポキシシクロヘキシル）エチルトリメトキシシラン及びベータ−（３，４−エポキシシクロヘキシル）エチルトリエトキシシラン、並びにまた３−グリシドキシプロピルトリメトキシシラン及び／又は３−グリシドキシプロピルトリエトキシシランである。より好ましくは、３−グリシドキシプロピルトリメトキシシラン及び／又は３−グリシドキシプロピルトリエトキシシランが本発明の組成物中に存在する。
【００２７】
本組成物のために、１種以上のエポキシシランが存在することが可能である。
【００２８】
本発明の組成物はまた、少なくとも１種の非イオン性湿潤剤を含む。「非イオン性湿潤剤」は、水中で大部分はイオン形ではなく、並びに水の表面張力を下げることができる及び／又はエマルジョンの安定化を可能にする全ての物質を意味すると理解される。これらには、非イオン界面活性剤、界面活性物質、乳化剤及びこれらの特性を有する類似の物質が含まれる。
【００２９】
好適な非イオン界面活性剤には、例えば、エトキシレート、例えば、アルコール、例えばポリエーテル、グリコールエーテル、ポリオキシアルキレンポリオール、アミン、脂肪酸、脂肪酸アミド、アルキルフェノール、エタノールアミド、脂肪アミン、ポリシロキサン、ポリエーテルシロキサン又は脂肪酸エステル、しかしまたアルキル若しくはアルキルフェノールポリグリコールエーテル、例えば脂肪アルコールポリグリコールエーテル、又は脂肪酸アミド、アルキルグリコシド、糖エステル、ソルビタンエステル、ポリソルベート若しくはトリアルキルアミンオキシド、しかしまたポリ（メタ）アクリル酸とポリアルキレングリコール若しくはアミノポリアルキレングリコールとのエステル及びアミドのエトキシル化付加生成物が含まれ、それらは、多くても１つの末端においてアルキル基で終わっていてもよい。
【００３０】
そのような界面活性剤は、広く商業的に入手可能である。アルコキシル化アルコール、アルコキシル化非イオンフルオロ界面活性剤、とりわけ、ＡＢＣＲ，Ｇｅｒｍａｎｙから商業的に入手可能である、Ｚｏｎｙｌ（登録商標）ＦＳＯ−１００、アルコキシル化アルコール又はアルコキシル化アルキルフェノール、とりわけ、Ｒｈｏｄｉａから商業的に入手可能である、Ａｎｔａｒｏｘ  ＦＭ  ３３が特に好適である。加えて、Ｃｏｇｎｉｓ製のＨｙｄｒｏｐａｌａｔ（登録商標）１２０などの、アルコキシル化脂肪アルコールが好ましい。非イオン性湿潤剤としてＣｏｇｎｉｓ製のＨｙｄｒｏｐａｌａｔ（登録商標）３０３７を使用することが特に好ましい。ポリエーテル、とりわけ、３００ｇ／モル以下、とりわけ２０５ｇ／モル以下、好ましくは２００ｇ／モル以下のモル質量を有する短鎖ポリエーテル、例えばグリコールエーテルがまた非常に好ましい。好ましいポリエーテルは、ポリプロピレングリコール、ポリエチレングリコール及びトリエチレングリコールジメチルエーテル（「トリグライム」）、ビス（２−メトキシエチル）エーテル（「ダイグライム」）並びに、最も好ましくは、２，５，７，１０−テトラオキサウンデカンである。
【００３１】
好適な乳化剤にはとりわけまた、ピロリドン類、プロピオンアミド類及びアミノアルコール反応生成物から選択されるものが含まれる。ピロリドン類は環状カルボキサミドであり；プロピオンアミド類は線状カルボキサミドである。アミノアルコールは、組成物中のアミノシラン及び／又はメルカプトシランの少なくとも一部を有する反応生成物の形態の統合乳化剤として使用される。ピロリドン類又はアミノアルコール反応生成物の使用が好ましい。乳化剤は、水とのより良好な混和性及び水の添加後の減速した縮合反応をもたらす。
【００３２】
使用できるピロリドン類は、とりわけ２−ピロリドン類である。２−ピロリドン類は環状カルボキサミドである。使用できるピロリドン類は、γ−ブチロラクタムとも言われる、２−ピロリドン、又は３個のメチレン環基の少なくとも１つ上に及び／又は窒素原子上に置換基を有する２−ピロリドンの誘導体である。窒素原子上の好適な置換基は、アルキル、例えばＣ１〜１２アルキル、好ましくはＣ１〜Ｃ７アルキル、より好ましくはＣ１〜Ｃ４アルキル、とりわけメチル若しくはエチル、又はシクロアルキル、好ましくはシクロペンチル及びシクロヘキシル、とりわけシクロヘキシルである。メチレン基上の好適な置換基は、例えば、アルキル、好ましくはＣ１〜Ｃ４−アルキル、とりわけメチル若しくはエチルである。
【００３３】
Ｎ−置換２−ピロリドン類が好ましい。それらは、任意選択的に、少なくとも１個のメチレン環基上に置換基を有してもよいが、これは好ましくない。例は、Ｎ−Ｃ１〜Ｃ１２アルキル−２−ピロリドン及びポリビニルピロリドンである。より長鎖のアルキル基を有する化合物の例は、１−オクチル−２−ピロリドン及び１−ドデシルピロリドンである。Ｎ−Ｃ１〜Ｃ７アルキル−２−ピロリドン又はＮ−Ｃ１〜Ｃ６アルキル−２−ピロリドン、とりわけＮ−Ｃ１〜Ｃ４アルキル−２−ピロリドン、及びＮ−シクロヘキシル−２−ピロリドンなどの、Ｎ−シクロアルキル−２−ピロリドンが特に好ましい。Ｎ−メチル−２−ピロリドン（ＮＭＰ）、Ｎ−エチル−２−ピロリドン（ＮＥＰ）及びとりわけＮ−シクロヘキシル−２−ピロリドン（ＣＨＰ）が最も好ましい。
【００３４】
好適なプロピオンアミド類は、プロピオンアミドそれ自体及びプロピオンアミドの誘導体である。好適なプロピオンアミド類の例は、式
Ｒ６−Ｃ（Ｏ）ＮＲ７２
（式中、Ｒ６は、置換若しくは非置換のエチル基であり、Ｒ７は独立して、Ｈ又はＣ１〜４アルキル基、とりわけメチル若しくはエチルである）
のプロピオンアミド類である。好ましくは、少なくとも１つのＲ７基はＣ１〜４アルキル基であり、より好ましくは、両Ｒ７基がＣ１〜４アルキル基であり、メチル及びエチル基が好ましい。
【００３５】
Ｒ６基は好ましくは、エチル基上に好ましくは少なくとも１個の置換基、好ましくは正確に１個の置換基を有してもよい。置換基は、好ましくは、エチル基の末端に、すなわち、プロピオンアミドのＣ３原子上にある。好適な置換基の例は、メトキシ、エトキシ、プロポキシ及びブトキシなどの、Ｃ１〜Ｃ４アルコキシ基である。
【００３６】
具体的な例は、３−メトキシ−Ｎ，Ｎ−ジメチルプロピオンアミド及び３−ブトキシ−Ｎ，Ｎ−ジメチルプロピオンアミドである。
【００３７】
アミノアルコール反応生成物がそれで形成されるアミノアルコールは、少なくとも１個のアミノ基及び少なくとも１個のヒドロキシル基を有する化合物である。アミノアルコールは、１若しくは２個のヒドロキシル基を有してもよく、例えば、１個のヒドロキシル基が好ましい。アミノアルコールは、アミノ基が、例えば、第一級若しくは第二級アミノ基であり得る場合、例えば、１若しくは２個のアミノ基を有してもよい。
【００３８】
アミノアルコール反応生成物の調製のための乳化剤前駆体として好適なアミノアルコールの例は、エタノールアミン、ジエチレングリコールアミン、Ｎ−（β−アミノエチル）アミノエタノール、ジエタノールアミン及びＮ−メチルジエタノールアミン、最も好ましくはジエチレングリコールアミンである。ジエチレングリコールアミンはまた、２−（２−アミノエトキシ）エタノールとも言われる。
【００３９】
少なくとも１種のアミノアルコール反応生成物が乳化剤として使用される場合、存在するアミノアルコール並びにエポキシシラン及び任意のさらなる有機シランの少なくともいくらかは、存在する少なくとも１種のエポキシシラン及び任意のさらなる有機シラン中に存在する加水分解性基の少なくともいくらかがアミノアルコールのアミノアルコキシド基によって置き換えられている反応生成物の形態で存在する。
【００４０】
反応生成物は、組成物中に存在するシラン中のＳｉ結合した加水分解性基の少なくともいくらかのアミノアルコールとのエステル交換又はアミノアルコールでのエステル化によって得られる。
【００４１】
エステル交換又はエステル化の程度は、広い範囲内で選択することができる。組成物中に存在するエポキシシラン及び存在する任意のさらなる有機シラン中のＳｉ結合した加水分解性基が全てアミノアルコキシド基によって置き換えられることもまた可能である。好ましくは、エステル交換又はエステル化の程度は、組成物中に存在するシランの総量を基準として、シラン中に存在するＳｉ結合した加水分解性基及びＳｉ結合したアミノアルコキシド基対Ｓｉ結合したアミノアルコキシド基のモル比が１：１〜１０：１、好ましくは１０：５〜１０：２の範囲にあるように選択される。
【００４２】
例えば、３個の加水分解性基（例えばメトキシ）を有するシランにおいて、１個の加水分解性基がアミノアルコキシド基によって置き換えられる場合、反応生成物は、２個の加水分解性基及び１個のアミノアルコキシド基を含有する。Ｓｉ結合した加水分解性基（２）及びＳｉ結合したアミノ基（１）対Ｓｉ結合したアミノアルコキシド基（３）のモル比は、その場合には３：１であろう。アミノアルコキシド基は原則としてまた、加水分解性基であるけれども、これは、ここでは考慮に入れられない。
【００４３】
このモル比が、ほんの少しでも加水分解及び／又は縮合反応もある前の組成物を基準としていることは明らかであろう。記載された反応生成物を含有する組成物が異なる化合物、例えば未変換エポキシシラン及び１、２若しくは３個のアミノアルコキシド基を有する、存在する任意のさらなる有機シランの混合物であり得ることもまた明らかであろう。前述のモル比は、それ故、平均値と見なされるべきである。水の添加後に、加水分解及び／又は縮合生成物が生じることもさらに可能である。
【００４４】
エステル交換又はエステル化の結果としてアミノアルコキシド基を有する存在するエポキシシラン及び任意のさらなるシランは、存在するエポキシシラン又は任意のさらなる有機シランとここでは依然として見なされる。混合物又は反応生成物の調製方法は、下でさらに詳細に説明される。
【００４５】
好ましい実施形態において、ピロリドン類及びプロピオンアミド類、好ましくはピロリドン類、とりわけＮ−シクロヘキシル−２−ピロリドンから選択されるさらなる乳化剤が、アミノアルコール反応生成物を含有する組成物にさらに添加される。このようにして、組成物の混和性及び得られる水性組成靴の貯蔵安定性をさらに増加させることが可能である。
【００４６】
好ましい実施形態において、存在する少なくとも１種の非イオン性湿潤剤は、ポリエーテル、ポリエーテルシロキサン、ピロリドン類及び変性天然油の群からの乳化剤又は界面活性剤から選択される。
【００４７】
第１の好ましい主要な実施形態において、本発明の組成物は、エポキシシランが、水性組成物の総重量を基準として、０．２重量％〜１重量％、好ましくは０．３重量％〜０．８重量％の量で存在するという条件で、水性組成物の総重量を基準として、０．２重量％〜２重量％、好ましくは０．２５重量％〜１重量％の、少なくとも１個のメルカプト基及び少なくとも１個のＳｉ結合した加水分解性基を有する少なくとも１種のメルカプトシラン、並びに結果として生じる組成物のｐＨが１〜６、好ましくは２．５〜５にある十分な量の水溶性酸をさらに含有する。
【００４８】
この実施形態は、室温よりも下でさえも優れた接合特性を示す特に熱安定性のある接合物をもたらし、塩基感受性の、又は酸安定性のある、基材及び／又は接着剤にとりわけ好適である。
【００４９】
この実施形態において、非イオン性湿潤剤としてポリエーテル、より好ましくは２，５，７，１０−テトラオキサウンデカンを使用することが好ましい。この実施形態においてさらに特に好ましい非イオン性湿潤剤は、ピロリドン類、とりわけＮ−シクロヘキシル−２−ピロリドン、及び／又はポリエーテル変性シロキサン、とりわけ、ＢＹＫ  Ｃｈｅｍｉｅ  ＧｍｂＨ，Ｇｅｒｍａｎｙ製のＢＹＫ−３４９、及び／又は変性天然油、とりわけ、Ｃｏｇｎｉｓ，Ｇｅｒｍａｎｙ製のＨｙｄｒｏｐａｌａｔ（登録商標）３０３７である。この実施形態におけるこれらの非イオン性湿潤剤の好ましい量は、ピロリドン類及び／又はポリエーテルについては、全体組成物を基準として、０．１〜２．０重量％、ポリエーテル変性シロキサンについては、全体組成物を基準として、０．１〜０．５重量％、変性天然油については、全体組成物を基準として、０．２５〜０．７５重量％である。
【００５０】
少なくとも１個のＳｉ結合した加水分解性基を有する、この実施形態において存在するメルカプトシランは、好ましくはメルカプト官能性有機アルコキシシラン、すなわち、加水分解性シラン基上にＣ１〜Ｃ４アルコキシ基を有するメルカプトシランである。メルカプト官能性有機メトキシシラン及びメルカプト官能性有機エトキシシランが特に好ましい。３個のアルコキシ基、とりわけ３個のメトキシ基を有するメルカプトシラが特に有利であることが分かった。
【００５１】
特に好ましいメルカプトシランは、３−メルカプトプロピルトリメトキシシラン及び３−メルカプトプロピルトリエトキシシラン及び３−メルカプトプロピルメチルジメトキシシラン、とりわけ３−メルカプトプロピルトリメトキシシラン及び３−メルカプトプロピルトリエトキシシラン、より好ましくは３−メルカプトプロピルトリメトキシシランである。
【００５２】
しかしながら、複数のメルカプト及び／又は複数のシラン基を有するメルカプトシランを使用することもまた可能である。
【００５３】
この実施形態において、少なくとも１種のメルカプトシランは、全体組成物を基準として、０．２重量％〜２重量％、好ましくは０．２５重量％〜１重量％の量で、とりわけ好ましくは０．３〜０．７５重量％の量で本発明の組成物中に存在する。
【００５４】
加えて、本発明のこの実施形態は、少なくとも１種の水溶性酸を含有する。この実施形態において、この酸は、結果として生じる組成物のｐＨが３〜６、好ましくは２．５〜５にあるような量で存在する。酸を使用することなしで、本発明のこの実施形態において、濁り及び沈澱物を示すことなく許容できる貯蔵安定性を有する安定した組成物を得ることは可能ではない。酸は、有機であっても無機であってもよい。有機酸は第一に、カルボン酸、とりわけ、ギ酸、酢酸、プロピオン酸、トリフルオロ酢酸、シュウ酸、マロン酸、コハク酸、マレイン酸、フマル酸及びクエン酸を含む群から選択されるカルボン酸、並びにアミノ酸、とりわけアスパラギン酸及びグルタミン酸である。好ましいカルボン酸は酢酸である。
【００５５】
有機酸は、第二にとりわけ、硫黄原子又はリン原子を含有するものである。そのような有機酸は、とりわけ、有機スルホン酸である。有機スルホン酸は、炭素原子を有する有機ラジカルを有し、且つ、少なくとも１個の官能基−ＳＯ３Ｈを有する化合物を意味すると理解される。芳香族スルホン酸が好ましい。
【００５６】
芳香族スルホン酸は、単環式であっても多環式であってもよく、１個以上のスルホ基が存在してもよい。例えば、これは、ナフタレン−１−若しくは−２−スルホン酸、ナフタレン−１，５−ジスルホン酸、ベンゼンスルホン酸又はアルキルベンゼンスルホン酸であり得る。
【００５７】
酸はまた、無機酸であり得る。好適な無機酸は、例えば、硫黄原子又はリン原子を有するものである。リン原子を有する酸は、とりわけ、リン酸、亜リン酸、ホスホン酸、亜ホスホン酸である。硫黄原子を有する酸は、とりわけ硫黄酸、とりわけ、硫酸、亜硫酸、過硫酸、二硫酸（＝ピロ硫酸）、二亜硫酸、ジチオン酸、亜ジチオン酸、チオ硫酸又はチオ亜硫酸である。
【００５８】
４．０〜５のｐＫａを有する酸が好ましい。ｐＫａが酸の解離定数Ｋａの負の１０を底とする対数を意味することは既知のように化学者によって理解される：ｐＫａ＝−ｌｏｇ１０Ｋａ。
【００５９】
所望の範囲へのｐＨの調整のための酸の典型的な量は、勿論、使用される酸及びその強さに依存する。カルボン酸、とりわけ酢酸については、好適な量は、典型的には、全体組成物を基準として、０．１５重量％〜２．５重量％である。
【００６０】
第２の好ましい主要な実施形態において、本発明の組成物は、エポキシシランが、水性組成物の総重量を基準として、０．２重量％〜０．５重量％、好ましくは０．２重量％〜０．４重量％の量で存在するという条件で、水性組成物の総重量を基準として、０．１重量％〜１重量％、好ましくは０．３重量％〜０．６重量％の水溶性有機チタネート、並びに結果として生じる組成物のｐＨが８〜１４、好ましくは９〜１１．５にある十分な量の水溶性塩基をさらに含有する。
【００６１】
この実施形態は、室温よりも下でさえも優れた接合特性を示す特に熱安定性のある接合物をもたらし、酸感受性の、又は塩基安定性のある、基材及び／又は接着剤にとりわけ好適である。
【００６２】
この実施形態において、非イオン性湿潤剤としてポリエーテル、より好ましくは２，５，７，１０−テトラオキサウンデカンを使用することが好ましい。この実施形態におけるさらに特に好ましい非イオン性湿潤剤は、ピロリドン類、とりわけＮ−シクロヘキシル−２−ピロリドンである。この実施形態におけるこれらの非イオン性湿潤剤の好ましい量は、ピロリドン類及び／又はポリエーテルについては、全体組成物を基準として、１．０〜３．０重量％である。
【００６３】
この実施形態は、第１の追加構成成分として、水性組成物の総重量を基準として、０．３重量％〜０．６重量％の水溶性有機チタネートを含有する。好適な水溶性有機チタネートは特に、Ｔｉ（ＯＲ）４のもの、すなわち、酸素−チタン結合によって結合した置換基を含み、キレート置換基（多座配位子）をまた含むものである。酸素−チタン結合によってチタン原子に結合した特に好適な置換基は、アルコキシ基、スルホネート基、カルボキシレート基、ジアルキルホスフェート基、ジアルキルピロホスフェート基及びアセチルアセトネート基を含む群から選択されるそれらの置換基である。
【００６４】
特に好適な化合物は、チタンに結合した全ての置換基が、アルコキシ基、スルホネート基、カルボキシレート基、ジアルキルホスフェート基、ジアルキルピロホスフェート基及びアセチルアセトネート基を含む群から選択され、ここで、全ての置換基が同一であっても異なるものであってよいものである。
【００６５】
特に好適なアルコキシ基は、とりわけメトキシ、エトキシ、プロポキシ、イソプロポキシ、ブトキシ及びイソブトキシ置換基であることが分かった。
【００６６】
好適な有機チタン化合物は、例えばＫｅｎｒｉｃｈ  Ｐｅｔｒｏｃｈｅｍｉｃａｌｓ又はＤｕＰｏｎｔから、商業的に入手可能である。好適な有機チタン化合物の例は、例えば、Ｋｅｎｒｉｃｈ  Ｐｅｔｒｏｃｈｅｍｉｃａｌｓ製のＫｅｎ−Ｒｅａｃｔ（登録商標）ＫＲ  ＴＴＳ、ＫＲ  ７、ＫＲ  ９Ｓ、ＫＲ  １２、ＫＲ  ２６Ｓ、ＫＲ  ３３ＤＳ、ＫＲ  ３８Ｓ、ＫＲ  ３９ＤＳ、ＫＲ４４、ＫＲ  １３４Ｓ、ＫＲ  １３８Ｓ、ＫＲ  １５８ＦＳ、ＫＲ２１２、ＫＲ  ２３８Ｓ、ＫＲ  ２６２ＥＳ、ＫＲ  １３８Ｄ、ＫＲ  １５８Ｄ、ＫＲ２３８Ｔ、ＫＲ  ２３８Ｍ、ＫＲ２３８Ａ、ＫＲ２３８Ｊ、ＫＲ２６２Ａ、ＬＩＣＡ  ３８Ｊ、ＫＲ  ４４、ＫＲ  ５５、ＬＩＣＡ  ０１、ＬＩＣＡ  ０９、ＬＩＣＡ  １２、ＬＩＣＡ  ３８、ＬＩＣＡ  ４４、ＬＩＣＡ  ９７、ＬＩＣＡ  ９９、ＫＲ  ＯＰＰＲ、ＫＲ  ＯＰＰ２又はＤｕＰｏｎｔ製のＴｙｚｏｒ（登録商標）ＥＴ、ＴＰＴ、ＮＰＴ、ＢＴＭ、ＡＡ、ＡＡ−７５、ＡＡ−９５、ＡＡ−１０５、ＴＥ、ＥＴＡＭ、ＯＧＴである。
【００６７】
Ｋｅｎ−Ｒｅａｃｔ（登録商標）ＫＲ  ７、ＫＲ  ９Ｓ、ＫＲ  １２、ＫＲ  ２６Ｓ、ＫＲ  ３８Ｓ、ＫＲ４４、ＬＩＣＡ  ０９、ＬＩＣＡ  ４４、ＮＺ  ４４、及びＤｕＰｏｎｔ製のＴｙｚｏｒ（登録商標）ＥＴ、ＴＰＴ、ＮＰＴ、ＢＴＭ、ＡＡ、ＡＡ−７５、ＡＡ−９５、ＡＡ−１０５、ＴＥ、ＥＴＡＭが好ましい。
【００６８】
酸素−チタン結合によってチタン原子に結合した式（ＩＩ）及び／又は（ＩＩＩ）の置換基を有する有機チタン化合物が特に好ましい。
【００６９】
最も好ましい有機チタネートは、Ｋｅｎ−Ｒｅａｃｔ（登録商標）ＫＲ４４商品名で入手可能な、２−プロパノラトトリス（３，６−ジアザ）ヘキサノラトチタン（ＩＶ）である。
【００７０】
加えて、本発明のこの実施形態は、少なくとも１種の水溶性塩基を含有する。この実施形態において、この塩基は、結果として生じる組成物のｐＨが８〜１４、好ましくは９〜１１．５であるような量で存在する。塩基は、有機であっても無機であってもよい。有機塩基は、第一に、アミン、とりわけ第三級アミン、並びにアミジン及びグアニジンであり、それらはまた、単環式又は多環式構造を有してもよい。
【００７１】
好適なアミンは、とりわけ、アルキル−、シクロアルキル−又はアラルキルアミン、例えばトリエチルアミン、トリイソプロピルアミンなど、及びこの種のさらなる水溶性アミンである。
【００７２】
好適なビグアニド類は、とりわけビグアニド、１−ブチルビグアニド、１，１−ジメチルビグアニド、１−ブチルビグアニド、１−フェニルビグアニド又は１−（ｏ−トリル）ビグアニド（ＯＴＢＧ）である。
【００７３】
好適なアミジン類は、とりわけ１，８−ジアザビシクロ［５．４．０］ウンデカ−７−エン（ＤＢＵ）、１，５−ジアザビシクロ［４．３．０］ノナ−５−エン（ＤＢＮ）、６−ジブチルアミノ−１，８−ジアザビシクロ［５．４．０］ウンデカ−７−エン、６−ジブチルアミノ−１，８−ジアザビシクロ［５．４．０］ウンデカ−７−エン、Ｎ，Ｎ’−ジ−ｎ−ヘキシルアセトアミジン（ＤＨＡ）、２−メチル−１，４，５，６−テトラヒドロピリミジン、１，２−ジメチル−１，４，５，６−テトラヒドロピリミジン、２，５，５−トリメチル−１，４，５，６−テトラヒドロピリミジン、Ｎ−（３−トリメトキシシリルプロピル）−４，５−ジヒドロイミダゾール又はＮ−（３−トリエトキシシリルプロピル）−４，５−ジヒドロイミダゾールである。
【００７４】
好適なグアニジン類は、とりわけ１−ブチルグアニジン、１，１−ジメチルグアニジン、１，３−ジメチルグアニジン、１，１，３，３−テトラメチルグアニジン（ＴＭＧ）、２−（３−（トリメトキシシリル）プロピル）−１，１，３，３−テトラメチルグアニジン、２−（３−（メチルジメトキシシリル）プロピル）−１，１，３，３−テトラメチルグアニジン、２−（３−（トリエトキシシリル）プロピル）−１，１，３，３−テトラメチルグアニジン、１，５，７−トリアザビシクロ−［４．４．０］デカ−５−エン（ＴＢＤ）、７−メチル−１，５，７−トリアザビシクロ［４．４．０］デカ−５−エン、７−シクロヘキシル−１，５，７−トリアザビシクロ［４．４．０］デカ−５−エン、１−フェニルグアニジン、１−（ｏ−トリル）グアニジン（ＯＴＧ）、１，３−ジフェニルグアニジン、１，３−ジ（ｏ−トリル）グアニジン又は２−グアニジノベンズイミダゾールである。
【００７５】
好適な無機塩基は、とりわけ、水酸化ナトリウム又は水酸化カリウムなどの水酸化物である。
【００７６】
塩基は、好ましくは少なくとも１個の第三級アミン基を有する化合物、とりわけＮ−アルキル化グアニジン化合物である。テトラメチルグアニジンが特に好ましい。
【００７７】
所望の範囲へのｐＨの調整のための塩基の典型的な量は、勿論、使用される塩基及びその強さに依存する。Ｎ−アルキル化グアニジン化合物、とりわけテトラメチルグアニジンについては、好適な量は、典型的には、全体組成物を基準として、０．２５重量％〜０．５５重量％である。
【００７８】
本発明の組成物の全ての実施形態は、任意選択的に、しかし好ましくは、さらなる有機シランを含有する。より具体的には、本発明の組成物は、少なくとも１個のＳｉ結合した加水分解性基を有し、且つ、第一級アミノ基、第二級アミノ基、ヒドロキシル基及びイソシアヌレート基から選択される少なくとも１個のさらなる官能基を有するさらなる有機シラン又はこれらの有機シランのオリゴマーを含む。
【００７９】
特に好適なさらなる有機シランは、式（Ｉ）又は（ＩＩ）又は（ＩＩＩ）
【化１】
2020519714.tif 000002
の有機ケイ素化合物である。
【００８０】
Ｒ１は、ここで、１〜２０個の炭素原子を有する、任意選択的に芳香族部分を有する、且つ、任意選択的に１個以上のヘテロ原子、とりわけ窒素原子を有する、線状若しくは分岐の、任意選択的に環状のアルキレン基である。
【００８１】
Ｒ２は、ここで、Ｈ又は１〜５個の炭素原子を有するアルキル基、とりわけメチル若しくはエチル、又はアシル基、とりわけアセチルである。
【００８２】
Ｒ３は、ここで、１〜８個の炭素原子を有するアルキル基、とりわけメチルである。
【００８３】
Ｘは、ここで、Ｈ、又はＯＨ、（メタ）アクリロイルオキシ、アミン、アシルチオ及びビニル、好ましくはアミンを含む群から選択される官能基である。完全を期すために、本文献におけるアシルチオは、置換基
【化２】
2020519714.tif 000003
（式中、Ｒ４は、とりわけ１〜２０個の炭素原子を有する、アルキルであり、点線は、置換基Ｒ１への結合を表す）を意味すると理解されることが言及される。
【００８４】
Ｘ１は、ここでは、ＮＨ、Ｓ、Ｓ２及びＳ４を含む群から選択される官能基である。
【００８５】
Ｘ２は、ここでは、Ｎ及びイソシアヌレートを含む群から選択される官能基である。
【００８６】
ａは、ここでは、値０、１及び２の１つ、好ましくは０を表す。
【００８７】
置換基Ｒ１は、とりわけメチレン、プロピレン、メチルプロピレン、ブチレン又はジメチルブチレン基である。特に好ましいものは、置換基Ｒ１としてプロピレン基である。
【００８８】
式（Ｉ）の好適な有機ケイ素化合物の例は、
オクチルトリメトキシシラン、ドデシルトリメトキシシラン、ヘキサデシルトリメトキシシラン、メチルオクチルジメトキシシラン；
３−メタクリロイルオキシプロピルトリアルコキシシラン、３−メタクリロイルオキシプロピルトリエトキシシラン、３−メタクリロイルオキシプロピルトリメトキシシラン；
３−アミノプロピルトリメトキシシラン、３−アミノプロピルトリエトキシシラン、３−アミノプロピルジメトキシメチルシラン、３−アミノ−２−メチルプロピルトリメトキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルジメトキシメチルシラン、４−アミノブチルトリメトキシシラン、４−アミノブチルジメトキシメチルシラン、４−アミノ−３−メチルブチルトリメトキシシラン、４−アミノ−３，３−ジメチルブチルトリメトキシシラン、４−アミノ−３，３−ジメチルブチルジメトキシメチルシラン、［３−（２−アミノエチルアミノ）プロピル］トリメトキシシラン（＝４，７，１０−トリアザデシルトリメトキシシラン）、２−アミノエチルトリメトキシシラン、２−アミノエチルジメトキシメチルシラン、アミノメチルトリメトキシシラン、アミノメチルジメトキシメチルシラン、アミノメチルメトキシジメチルシラン、７−アミノ−４−オキサヘプチルジメトキシメチルシラン、Ｎ−（メチル）−３−アミノプロピルトリメトキシシラン、Ｎ−（ｎ−ブチル）−３−アミノプロピルトリメトキシシラン；
３−アシルチオプロピルトリメトキシシラン；
ビニルトリメトキシシラン及びビニルトリエトキシシラン
を含む群から選択される有機ケイ素化合物である。
【００８９】
アルコキシ基がアセトキシ基で置き換えられている、直前で述べられた有機ケイ素化合物、例えばオクチルトリアセトキシシラン（オクチル−Ｓｉ（Ｏ（Ｏ＝Ｃ）ＣＨ３）３）もまた好ましい。そのような有機ケイ素化合物は、加水分解すると酢酸を脱離する。
【００９０】
述べられたこれらの有機ケイ素化合物の中で、官能基をさらに有するケイ素原子に結合した有機置換基、すなわち、アルキル基ではない有機置換基を有し、ＸがＨではない式（Ｉ）に従うものが好ましい。
【００９１】
式（ＩＩ）の有機ケイ素化合物の好適な例は、ビス［３−（トリメトキシシリル）プロピル］アミン、ビス［３−（トリエトキシシリル）プロピル］アミン、４，４，１５，１５−テトラエトキシ−３，１６−ジオキサ−８，９，１０，１１−テトラチア−４−１５−ジシラオクタデカン（ビス（トリエトキシシリルプロピル）ポリスルフィド又はビス（トリエトキシシリルプロピル）テトラスルファン）、ビス（トリエトキシシリルプロピル）ジスルフィドを含む群から選択される有機ケイ素化合物である。
【００９２】
式（ＩＩＩ）の有機ケイ素化合物の好適な例は、トリス［３−（トリメトキシシリル）プロピル］アミン、トリス［３−（トリエトキシシリル）プロピル］アミン、１，３，５−トリス［３−（トリメトキシシリル）プロピル］−１，３，５−トリアジン−２，４，６（１Ｈ，３Ｈ，５Ｈ）−トリオン尿素（＝トリス（３−（トリメトキシシリル）プロピル）イソシアヌレート）及び１，３，５−トリス［３−（トリエトキシシリル）プロピル］−１，３，５−トリアジン−２，４，６（１Ｈ，３Ｈ，５Ｈ）−トリオン尿素（＝トリス（３−（トリエトキシシリル）プロピル）イソシアヌレート）を含む群から選択される有機ケイ素化合物である。
【００９３】
任意選択的に、本組成物はまた、式（ＩＶ）
Ｓｉ（ＯＲ４）４    （ＩＶ）
（式中、Ｒ４は独立して、１〜４個の炭素原子を有するアルキル基又はアシル基、とりわけアセチル基である）の少なくとも１種のテトラアルコキシシランを含んでもよい。そのようなテトラアルコキシシランは、例えば、テトラメトキシシラン、テトラエトキシシラン、テトライソプロポキシシラン、テトラプロポキシシラン、テトラブトキシシラン及びテトラアセトキシシランである。テトラエトキシシランが特に好ましい。アミノシラン及びメルカプトシランの場合のように、テトラアルコキシシランは、水の存在下で加水分解を受けることができ、任意選択的に他のシランと縮合する。
【００９４】
好ましいさらなる有機シランは、アミノシラン、とりわけＸ＝ＮＨ２又はＮＨ２−ＣＨ２−ＣＨ２−ＮＨ、Ｘ１＝ＮＨ及びＸ２＝Ｎのアミノシランである。３−アミノプロピルトリメトキシシラン、Ｎ−（２−アミノエチル）−３−アミノプロピルトリメトキシシラン、ビス［３−（トリメトキシシリル）プロピル］アミン、３−アミノプロピルトリエトキシシラン、Ｎ−（２−アミノエチル）−３−アミノプロピルトリエトキシシラン及びビス［３−（トリエトキシシリル）プロピル］アミン及びそれらの互いの混合物が特に好ましい。
【００９５】
好適なアミノシランは、とりわけ、３−アミノプロピルトリメトキシシラン、３−アミノプロピルジメトキシメチルシラン、３−アミノ−２−メチルプロピルトリメトキシシラン、４−アミノブチルトリメトキシシラン、４−アミノブチルジメトキシメチルシラン、４−アミノ−３−メチルブチルトリメトキシシラン、４−アミノ−３，３−ジメチルブチルトリメトキシシラン、４−アミノ−３，３−ジメチルブチルジメトキシメチルシラン、２−アミノエチルトリメトキシシラン、２−アミノエチルジメトキシメチルシラン、アミノメチルトリメトキシシラン、アミノメチルジメトキシメチルシラン、アミノメチルメトキシジメチルシラン、Ｎ−メチル−３−アミノプロピルトリメトキシシラン、Ｎ−エチル−３−アミノプロピルトリメトキシシラン、Ｎ−ブチル−３−アミノプロピルトリメトキシシラン、Ｎ−シクロヘキシル−３−アミノプロピルトリメトキシシラン、Ｎ−フェニル−３−アミノプロピルトリメトキシシラン、Ｎ−メチル−３−アミノ−２−メチルプロピルトリメトキシシラン、Ｎ−エチル−３−アミノ−２−メチルプロピルトリメトキシシラン、Ｎ−エチル−３−アミノプロピルジメトキシメチルシラン、Ｎ−フェニル−４−アミノブチルトリメトキシシラン、Ｎ−フェニルアミノメチルジメトキシメチルシラン、Ｎ−シクロヘキシルアミノメチルジメトキシメチルシラン、Ｎ−メチルアミノメチルジメトキシメチルシラン、Ｎ−エチルアミノメチルジメトキシメチルシラン、Ｎ−プロピルアミノメチルジメトキシメチルシラン、Ｎ−ブチルアミノメチルジメトキシメチルシラン；Ｎ−（２−アミノエチル）−３−アミノプロピルトリメトキシシラン、３−［２−（２−アミノエチルアミノ）エチルアミノ］プロピルトリメトキシシラン、ビス（トリメトキシシリルプロピル）アミン、及びケイ素上に３個のメトキシ基よりもむしろ３個のエトキシ又は３個のイソプロポキシ基を有するそれらの類似体からなる群から選択されるアミノシランである。
【００９６】
一実施形態において、式（Ｉ）のアミノシランは、式（Ｖ）
Ｈ２Ｎ−Ｒ５−Ｓｉ（ＯＲ２）（３−ａ）（Ｒ３）ａ    （Ｖ）
（式中、Ｒ５は、１〜６個の炭素原子を有する線状若しくは分岐アルキレン基、とりわけプロピレンであり、他の置換基及び添字は、式（Ｉ）において定義されている通りである）
のアミノシランである。ここでは、３−アミノプロピルトリメトキシシランが特に好ましい。
【００９７】
好ましい実施形態において、式（Ｉ）のアミノシラン、とりわけ式（ＶＩ）又は（ＶＩＩ）又は（ＶＩＩＩ）のアミノシランは、第二級アミノ基を有する。
【化３】
2020519714.tif 000004
（式中、Ｒ５は、１〜６個の炭素原子を有する線状若しくは分岐アルキレン基、とりわけプロピレンであり、他の置換基及び添字は、式（Ｉ）において定義されている通りである）。Ｎ−（２−アミノエチル）−３−アミノプロピルトリメトキシシラン、３−［２−（２−アミノエチルアミノ）エチルアミノ］プロピルトリメトキシシラン及びビス（トリメトキシシリルプロピル）アミンが特に好ましいことが分かった。
【００９８】
式（Ｉ）の２種以上のアミノシランが組成物中に存在し、そのうち好ましくは少なくとも１種が式（ＶＩ）のアミノシランである場合に特に有利であることが分かった。特に好ましい組み合わせは、組成物中での式（ＶＩ）のアミノシラン及び式（ＶＩＩＩ）のアミノシランである。
【００９９】
本発明の全ての組成物は水性である、すなわち、組成物は水をさらに含む。
【０１００】
本発明の組成物は、とりわけ、全体組成物を基準として、９０〜９８重量％の水を含む一液型水性組成物である。それが多液型組成物である場合、それは、全構成要素分が混合された後で、全体組成物を基準として、９０〜９８重量％の水を好ましくは含む。
【０１０１】
本発明の組成物の特に好ましい第１の主要な実施形態は、水と、
水性組成物の総重量を基準として、０．３重量％〜１重量％のグリシドキシプロピルトリメトキシシランと、
０．１重量％〜２重量％の、ポリエーテル、ポリエーテルシロキサン、ピロリジン類及び変性天然油から選択される少なくとも１種の湿潤剤と、
水性組成物の総重量を基準として、０．３重量％〜１重量％のメルカプトプロピルトリメトキシシランと、
水性組成物の総重量を基準として、０重量％〜０．３重量％の少なくとも１種のアミノ−又はイソシアヌレートシランと、結果として生じる組成物のｐＨが２．５〜５にある十分な量の水溶性酸と
を含む。
【０１０２】
本発明の組成物の特に好ましい第１の主要な実施形態は、水と、
水性組成物の総重量を基準として、０．２重量％〜０．４重量％のグリシドキシプロピルトリメトキシシランと、
０．１重量％〜２．５重量％の、ポリエーテル及びピロリジン類から選択される少なくとも１種の湿潤剤と、
０．３重量％〜０．６重量％のテトラアルコキシチタネート、とりわけ２−プロパノラトトリス（３，６−ジアザ）ヘキサノラトチタン（ＩＶ）と、
水性組成物の総重量を基準として、０重量％〜１．５重量％の少なくとも１種のアミノシランと、結果として生じる組成物のｐＨが９〜１１．５にある十分な量の水溶性塩基と
を含む。
【０１０３】
一液型又は多液型組成物は、さらなる任意選択の構成成分を含んでもよい。そのような追加の構成成分は、例えば、アニオン、カチオン又は両性界面活性剤、接着促進剤添加剤、触媒、共溶剤、殺生物剤、沈降防止剤、安定剤、防止剤、顔料、染料、防食剤、着臭剤、ＵＶインジケータ、チキソトロピー剤、充填材、消泡剤及び水性接着促進剤組成物の分野の当業者に知られているさらなる添加剤である。
【０１０４】
例えば、イオン又は両性界面活性剤は、一液型又は二液型水性接着促進剤組成物の可能な追加の構成成分である。使用されるそのような界面活性剤は、溶液中の水又は他の液体の表面張力を下げる天然物質であっても合成物質であってもよい。湿潤剤とも呼ばれる、使用される界面活性剤は、アニオン、カチオン若しくは両性界面活性剤又はそれらの混合物であり得る。
【０１０５】
アニオン界面活性剤の例は、カルボキシレート、スルフェート、ホスフェート又はスルホネート基を有する界面活性剤、例えばアミノ酸誘導体、脂肪アルコールエーテルスルフェート、脂肪アルコールスルフェート、石鹸、アルキルフェノールエトキシレート、脂肪アルコールエトキシレート、しかしまたアルカンスルホネート、オレフィンスルホネート又はアルキルホスフェートである。
【０１０６】
カチオン界面活性剤の例は、第四級アンモニウム又はホスホニウム化合物、例えばテトラアルキルアンモニウム塩、Ｎ，Ｎ−ジアルキルイミダゾリン化合物、ジメチルジステアリルアンモニウム化合物、又はＮ−アルキルピリジン化合物、とりわけ塩化アンモニウムである。両性（Ａｍｐｈｏｌｙｔｉｃ）つまり両性（ａｍｐｈｏｔｅｒｉｃ）界面活性剤には、両性電解質（ａｍｐｈｏｌｙｔｅ）と呼ばれる、両性電解質（ａｍｐｈｏｔｅｒｉｃ  ｅｌｅｃｔｒｏｌｙｔｅｓ）、例えばアミノカルボン酸、及びベタインが含まれる。
【０１０７】
好ましく使用されるさらなる任意選択の構成成分は、水溶性接着促進剤添加剤、好ましくは水溶性アミン含有接着促進剤添加剤である。水溶性接着促進剤添加剤の使用は、一般に、接合性能を改善する。水溶性接着促進剤添加剤は、商業的に入手可能である。
【０１０８】
好適な水溶性接着促進剤添加剤の例は、反応性の高い有機官能性シロキサンオリゴマーである。例は、縮合アミノシロキサン及び／又はフェニルシロキサンである。シロキサンの縮合度は、様々であり得る。シロキサンは、二量体、三量体若しくは４個以上の単量体シランからなるオリゴマー又はそれらの混合物であり得る。そのようなシロキサン、とりわけアミノシロキサンはまた、Ｄｅｇｕｓｓａ  ＡＧ，Ｇｅｒｍａｎｙから例えばＤｙｎａｓｙｌａｎ（登録商標）ＨＹＤＲＯＳＩＬ  ２６２７、Ｄｙｎａｓｙｌａｎ（登録商標）ＨＹＤＲＯＳＩＬ  ２７７６又はＤｙｎａｓｙｌａｎ（登録商標）ＨＹＤＲＯＳＩＬ  ２９２９として、商業的に入手可能である。
【０１０９】
共溶剤は、アルコール又はエーテル又はケトンなどの水混和性溶剤を意味すると理解される。しかしながら、そのような溶剤は、ほんの少量で、すなわち、典型的には水を基準として１０重量％未満で使用されることが好ましい。より好ましくは、組成物は、−水性組成物中に使用されるアルコキシシランの加水分解から生じる微量のアルコールは別として−そのような共溶剤を含まない。より大きい含有量の溶剤が使用される場合、ＶＯＣ問題が順繰りに増加し、その回避が、勿論、水性組成物の使用の主な理由の一つである。
【０１１０】
本組成物は、一液型又は二液型水性接着促進剤組成物、より好ましくは一液型水性接着促進剤組成物であり得る。
【０１１１】
好ましい一液型水性接着促進剤組成物において、上記のシラン、湿潤剤及び水が唯一の構成要素として存在する。二液型水性接着促進剤組成物は、上記のシラン及び任意選択的に湿潤剤を含む、シランプレミックスとも呼ばれる、シラン構成要素Ａと、水を含む、水性プレミックスとも呼ばれる、水性構成要素Ｂとからなる。一液型水性接着促進剤組成物は、優れた貯蔵安定性で有名である。
【０１１２】
シランを含有する組成物に水が添加される場合、シランは、時間とともに、通常２〜３分以内に加水分解及び／又は縮合を受け得る。組成物はその時、その中に存在するシランだけでなく、これらのシランの加水分解及び／又は縮合生成物をまた含み得るし、又は進行した転化の場合には、場合により、上記のように存在するシランの加水分解及び／又は縮合生成物のみを含み得る。
【０１１３】
好ましい一液型水性組成物は、好ましくは以下の通り製造される。最初に装入する水に、攪拌しながら、少なくとも１種の湿潤剤などの追加の構成成分及び、実施形態に依存して、さらなる構成成分が好ましくは添加される。添加は、室温で適切に達成され；適切な場合、攪拌操作もまた、高温で達成することができる。
【０１１４】
追加の構成成分は、好ましくは、連続的に添加され、次の構成成分の添加の前に、構成成分が水に溶解してしまうか又は均質に分配されるまで、攪拌が好ましくは続けられる。可能な追加の構成成分の添加の順番は任意である。
【０１１５】
混合物は、均質な混合物を得るために一定時間適切に攪拌される。
【０１１６】
本発明の一液型又は二液型水性組成物は、接着剤及びシーラント用の接着促進剤又はプライマーとして、好ましくはプライマーとしてとりわけ好適である。そのようなプライマーの使用は、接着接合を改善する。
【０１１７】
使用される接着剤は、原則として、いかなる接着剤でもあり得る。接着の有利な改善は、ポリウレタン接着剤、とりわけイソシアネート基を有するポリウレタンプレポリマーを含有するものの場合にとりわけ見いだされる。そのようなポリウレタン接着剤は、広く商業的に入手可能であり、例えば、Ｓｉｋａ  Ｓｃｈｗｅｉｚ  ＡＧ製のＳｉｋａｆｌｅｘ（登録商標）である。本発明の水性組成物は、１Ｋ（一液型）ポリウレタン接着剤に特に好適である。
【０１１８】
２つ以上の基材の好適な接合又は密封方法は、したがって、本発明の水性接着促進剤組成物が前処理剤として少なくとも１つの基材に塗布され、フラッシュオフされるものである。その後、基材は、接着剤又はシーラント、好ましくは１Ｋポリウレタン接着剤で接合又は密封される。
【０１１９】
本接着促進剤組成物は、様々な方法で使用することができる。特に好ましい実施形態において、それらは、プライマー又は接着促進アンダーコートである。
【０１２０】
さらなる態様において、本発明は、接合の又は密封の方法に関する。この方法は、以下の工程：
ｉ）接合される若しくは密封される基材Ｓ１に上記のような接着促進剤組成物を塗布する工程
ｉｉ）基材Ｓ１上に存在する組成物に接着剤若しくはシーラントを塗布する工程
ｉｉｉ）接着剤若しくはシーラントを第２基材Ｓ２と接触させる工程；
又は
ｉ’）接合される若しくは密封される基材Ｓ１に上記のような接着促進剤組成物を塗布する工程
ｉｉ’）第２基材Ｓ２の表面に接着剤若しくはシーラントを塗布する工程
ｉｉｉ’）接着剤若しくはシーラントを基材Ｓ１上に存在する組成物と接触させる工程；
又は
ｉ’’）接合される若しくは密封される基材Ｓ１に上記のような接着促進剤組成物を塗布する工程
ｉｉ’’）基材Ｓ１及びＳ２の表面間に接着剤若しくはシーラントを塗布する工程
を含む。
【０１２１】
第２基材Ｓ２は、ここでは、基材Ｓ１と同じ材料又は異なるものからなる。
【０１２２】
典型的には、工程ｉｉｉ）、ｉｉｉ’）又はｉｉ’’）に、接着剤又はシーラントを硬化させる工程ｉｖ）が続く。
【０１２３】
使用される接着剤若しくはシーラントは、原則として、任意の接着剤又はシーラントであり得る。選択は、オープンタイム及び形成される接合への機械的要求などの要因によって導かれる。この方法は、ポリウレタン接着剤又はシーラントに、とりわけイソシアネート基を有する少なくとも１種のポリウレタンプレポリマーを含有するポリウレタン接着剤にとりわけ好適であることが分かった。そのようなポリウレタン接着剤は、イソシアネート基の架橋反応によって空気湿気の影響下で硬化し、とりわけ、Ｓｉｋａ  Ｓｃｈｗｅｉｚ  ＡＧからＳｉｋａｆｌｅｘ（登録商標）名称で、広く商業的に入手可能である。
【０１２４】
工程ｉｉ）、ｉｉ’）又はｉｉ’’）の前に、乾燥クロスでのワイピング−オフ工程が最大であり得る。濡れたクロス又は類似の方法による絶えず存在する塗布は、「ワイプ−オン」と言われる。相応に、塗布とワイピング−オフとの組み合わせは、「ワイプ−オン／オフ」と言われる。
【０１２５】
接着剤又はシーラントの塗布に関して、接着促進剤組成物がフラッシュオフしてしまうまで待つことが可能である。しかしながら、驚くべきことに、依然として湿った接着促進剤組成物フィルムへの接着剤又はシーラントの直接塗布、すなわち、「ウェット−オン−ウェット」は、これが硬化したシーラント又は接着剤の接着性又は機械的特性のいかなる注目に値する不利点をも有することなく、ほとんどの場合にまた可能であることが分かった。
【０１２６】
基材Ｓ１は、基材Ｓ２と同じものであってもそれとは異なるものであってもよい。
【０１２７】
好適な基材Ｓ１又はＳ２は、例えば、無機基材、例えばガラス、ガラスセラミック、コンクリート、モルタル、煉瓦、タイル、石膏及び花崗岩若しくは大理石などの天然石など；金属又は合金、例えばアルミニウム、鋼、非鉄金属、銀などの貴金属、亜鉛めっき金属など；有機基材、例えば木材、ＰＶＣ、ポリカーボネート、ＰＭＭＡ、ポリエステルなどのプラスチック、エポキシ樹脂など；被覆基材、例えば粉末被覆金属又は合金；並びにペイント及びラッカーである。ガラス、ガラスセラミック、ガラス又はガラスセラミック上のスクリーンプリント又はシルバープリント、とりわけ自動車ペイントの形態での、アルミニウム及びラッカーが、基材Ｓ１又はＳ２としてとりわけ好ましい。
【０１２８】
基材は、必要ならば接着剤又はシーラントの塗布前に前処理することができる。この種の前処理には、とりわけ、物理的及び／若しくは化学的クリーニング方法、例えばサンディング、サンドブラスティング、ブラッシングなど、又は洗剤若しくは溶剤での処理、又は接着促進剤、接着促進剤溶液若しくはプライマーの塗布が含まれる。
【０１２９】
接合又は密封のそのような方法は、物品をもたらす。本方法は、広く、例えば工業生産に又は土木工学若しくは構造工学に用いることができるので、この物品の種類はまた非常に多様である。
【０１３０】
より具体的には、この物品は、構築構造物、工業商品又は交通手段である。より具体的には、それは、建物、又はその一部である。又は物品は、とりわけ交通手段、とりわけ自動車、バス、トラック、鉄道車両、船又は航空機である。
【０１３１】
本発明の水性組成物は、とりわけ車両建造における、窓ガラスの接合のための、又は直接グレージングのための前処理剤として特に好適である。それ故、好ましい実施形態において、一基材は、ガラス又はガラスセラミックであり、第２基材は、ラッカー又は塗装金属若しくは塗装金属合金である。
【０１３２】
水性組成物でのメルカプトシランの使用は、銀への又は銀系組成物若しくは合金への１Ｋポリウレタン接着剤の接着性の著しい改善をもたらす。記載される本方法は、窓ガラスと集積アンテナ又は他の電子構成部品との接合にとりわけ好適であることが分かった。そのようなアンテナ接点又は他の電子構成部品は、窓ガラス上に存在し、典型的には銀から、又は銀系組成物若しくは合金からなる。
【実施例】
【０１３３】
本発明を以下の実施例によってさらに説明するが、これらの実施例は、決して本発明を限定することを意図するものではない。特に明記しない限り、全ての数字は重量に基づく。より具体的には、それぞれの組成物についての表中の数は、それぞれの実施例組成物の総重量を基準とする、重量パーセントを意味する。
【０１３４】
【表１】
2020519714.tif 000005
【０１３５】
組成物の製造
表２及び３による全ての組成物Ｃ１〜Ｃ１０を、１００ｍＬの実験室ガラスボトル中で製造した。
【０１３６】
組成物Ｃ１〜Ｃ４及びＣ９〜Ｃ１０は、水性プレミックス及びシランプレミックスとして製造した。
【０１３７】
水性プレミックスは、各場合に湿潤剤を最初に装入する水に添加し、酸を添加し、混合により均質化することによって製造した。
【０１３８】
それぞれのシランプレミックスは、最初にＣＨＰ湿潤剤を導入し、攪拌しながら次の順番で、使用する場合、さらなる構成成分を添加することによって別個のボトル中で製造した：Ｓｉｌ  Ａ１８９、Ｓｉｌ  Ａ１８７、Ｓｉｌ  Ａ１１７０、Ａ−Ｌｉｎｋ  ５９７、Ｓｉｌ  Ａ１１２０、Ｂｙｋ  ３４９。その後、混合物を実験室振盪機で均質化した。
【０１３９】
シランプレミックスを次に、約１０秒以内に攪拌しながら水性プレミックスに添加した。これに、さらなる２分間の攪拌及び実験室振盪機での均質化が続いた。
【０１４０】
組成物Ｃ５〜Ｃ８の構成成分を、表に明記される順番に攪拌しながら単一容器に徐々に添加した。これに、さらなる２分間の攪拌及び実験室振盪機での均質化が続いた。
【０１４１】
【表２】
2020519714.tif 000006
【０１４２】
【表３】
2020519714.tif 000007
【０１４３】
試験
形成された水性組成物Ｃ１〜Ｃ８を、様々な接着剤と組み合わせての接着促進剤として様々な基材上の接着接合物の熱安定性について試験した。この目的で、室温（ＲＴ）で７日間（ｄ）又は９０℃で７〜３４日間貯蔵した接着接合物を、以下に明記される方法によって試験した。
【０１４４】
使用された接着剤は、商業的に入手可能な一液型湿気硬化ポリウレタン接着剤であり、イソシアネート基を有するポリウレタンプレポリマーを含有し、Ｓｉｋａ  Ｓｃｈｗｅｉｚ  ＡＧから商業的に入手可能である、Ｓｉｋａｆｌｅｘ（登録商標）−２５０であった。
【０１４５】
使用された基材は、「フロートガラス（Ｓｎ）」：スズ側が接着性試験のために使用されたフロートガラス、Ｒｏｃｈｏｌｌ，Ｇｅｒｍａｎｙ；「フロートガラス（空気）」：空気側が接着性試験のために使用されたフロートガラス、Ｒｏｃｈｏｌｌ，Ｇｅｒｍａｎｙ；「ＶＳＧ」：ＶＳＧセラミック、Ｆｅｒｒｏ  １４２７９、Ｒｏｃｈｏｌｌ，Ｇｅｒｍａｎｙ；「ＥＳＧ」：ＥＳＧセラミック、Ｆｅｒｒｏ  １４２５１、Ｒｏｃｈｏｌｌ，Ｇｅｒｍａｎｙ；「Ｆｒｉｔ  ３４０２」：ＥＳＧセラミック、Ｆｅｒｒｏ  ＡＤ  ３４０２、Ｒｏｃｈｏｌｌ，Ｇｅｒｍａｎｙであった。
【０１４６】
全ての基材面は、イソプロパノール／水混合物（２：１）に浸されたセルロースクロス（Ｔｅｌａ（登録商標））を用いてワイプ−オフすることによって、接着促進剤組成物の塗布の直前にきれいにし、接着促進剤組成物の塗布前に少なくとも２分間フラッシュオフした。
【０１４７】
水性組成物を、これに浸されたセルロースクロス（Ｔｅｌａ（登録商標）、Ｔｅｌａ−Ｋｉｍｂｅｒｌｙ  Ｓｗｉｔｚｅｒｌａｎｄ  ＧｍｂＨ）を用いて特定の基材に塗布し、１０分間フラッシュオフした（「ワイプ−オン」）。比較目的のために、乾燥セルロースクロス（Ｔｅｌａ（登録商標）、Ｔｅｌａ−Ｋｉｍｂｅｒｌｙ  Ｓｗｉｔｚｅｒｌａｎｄ  ＧｍｂＨ）での塗布後に３分間ワイプ−オフしたことを除いて、同一の塗布を実施した（「ワイプ−オン／オフ」）。三角形ビーズの接着剤を、２３±２℃及び５０％相対空気湿度でｅｘｐｒｅｓｓｉｏｎカートリッジ及びノズルを用いて塗布した。接着剤それ自体は、塗布前に６０℃で２時間閉鎖型カートリッジにおいて平衡させた。
【０１４８】
接着剤を使った硬化接合物を、制御された気候条件（２３℃、５０％相対空気湿度）（ＲＴ）下で７日の硬化時間後に、及び７〜３４日間のオーブン中でのその後の熱貯蔵（９０℃）後に試験した。
【０１４９】
接着剤の接着性を「ビーズ接着性試験」を用いて試験した。これは、接合表面の直上のその末端でビーズへカットすることを伴う。ビーズのカット端を丸ペンチで保持し、基材から引き離した。これは、ペンチの先端上へビーズを注意深く巻き取り、カットを、むき出しの基材までのビーズ引張り方向に直角に入れることによって行った。ビーズ引張り速度は、カットが約３秒毎に入れられなければならないように選択するべきである。試験距離は、少なくとも８ｃｍに相当しなければならない。評価されるものは、ビーズが引き離された後の基材上に残っている接着剤である（凝集破壊）。接着特性は、接合エリアの凝集破壊の目視測定によって評価される。
【０１５０】
凝集破壊の割合が高ければ高いほど、接着接合の評価はより良好である。７０％未満の凝集破壊の試験結果は、典型的には不十分であると考えられる。結果を表４〜９にまとめる。
【０１５１】
比較として使用された非発明の接着促進剤が長期熱貯蔵の場合に性能の明らかな低下を示すのに対して、本発明の水性接着促進剤組成物は長期熱貯蔵後でさえも良好な結果を達成することがこれらの結果からはっきりと明らかである。
【０１５２】
【表４】
2020519714.tif 000008
【０１５３】
【表５】
2020519714.tif 000009
【０１５４】
【表６】
2020519714.tif 000010
【０１５５】
【表７】
2020519714.tif 000011
【０１５６】
【表８】
2020519714.tif 000012
【０１５７】
【表９】
2020519714.tif 000013
【国際調査報告】
2020519714.tif 000014
2020519714.tif 000015
2020519714.tif 000016
2020519714.tif 000017
2020519714.tif 000018
2020519714.tif 000019
2020519714.tif 000020
2020519714.tif 000021
2020519714.tif 000022
2020519714.tif 000023
2020519714.tif 000024
2020519714.tif 000025